(57)【特許請求の範囲】
【請求項１】
白色フィルムの少なくとも片面に、樹脂層を少なくとも１層以上積層し、その樹脂層中に、下記化１、化２、化３、化４、及び化５からなる群より選ばれる少なくとも１種の骨格構造を分子内に有する化合物を含有し、前記化合物が波長３００〜４５０ｎｍ間に極大吸収波長を有するとともに波長３５０〜６００ｎｍ間に発光を有し、かつ該樹脂層中の化合物の含有率が樹脂層全体に対して４重量％以上７５重量％以下である白色反射フィルム。
［ただし、化１、化２、化３、化４、化５に示すＲｎ（ｎ＝１〜１０）は、各種置換基、もしくは、基幹構造やバインダー樹脂等の樹脂層中に含まれる分子との結合を意味する。］
【化１】
0005109755.tif 000018
【化２】
0005109755.tif 000019
【化３】
0005109755.tif 000020
【化４】
0005109755.tif 000021
【化５】
0005109755.tif 000022
【請求項２】
前記化合物が、同一分子内に化１及び化２の構造を有するものである請求項１に記載の白色反射フィルム。
【請求項３】
前記樹脂層中に、紫外線吸収剤および／または光安定化剤を含有する請求項１または２のいずれかに記載の白色反射フィルム。
【請求項４】
請求項１〜３のいずれかに記載の白色反射フィルムを、その樹脂層が積層された面を光源側に向けて設けられて構成されているバックライト用ランプリフレクター。
【請求項５】
請求項１〜４のいずれかに記載の白色反射フィルムを、その樹脂層が積層された面を光源側に向けて設けられて構成されているエッジライト型方式のバックライト。
【請求項６】
請求項１〜３のいずれかに記載の白色反射フィルムを、その樹脂層が積層された面を光源側に向けて設けられて構成されている直下型方式のバックライト。
【発明の詳細な説明】
【技術分野】
【０００１】
本発明は、液晶ディスプレイ用バックライトの輝度向上を図る白色反射フィルムに関するものである。さらに詳しくは液晶ディスプレイ用のエッジライト方式バックライトのランプリフレクター、液晶ディスプレイ用のエッジライト型方式及び／又は直下型方式バックライトの反射板に用いられる白色反射フィルムに関するものである。
【背景技術】
【０００２】
液晶ディスプレイでは、液晶セルを照らすバックライトが用いられている。液晶ディスプレイの種類に応じて液晶モニターではエッジライト方式のバックライト、液晶テレビでは直下型方式のバックライトが採用されている。これらのバックライトに用いられる反射フィルムとしては、気泡により形成された多孔質の白色フィルムが一般的に用いられている（特許文献１）。さらに、冷陰極管から放射される紫外線によるフィルムの黄変色を防ぐために紫外線吸収層を積層した白色フィルムも提案されている（特許文献２、３）。
【０００３】
成長著しい液晶テレビ用反射フィルムにおいては、低コスト化が強く求められる一方、従来以上に反射フィルムの反射特性の向上も同時に求められている。この理由は、反射フィルムの反射特性の向上によりバックライトとしての輝度が向上すれば、光源上部に使用している高価なシートを削減することができるからである。そのため、これら反射フィルムにおいて、反射の諸特性を改善するための様々な方法が開示されている。例えば、前記の白色フィルム上に積層する紫外線吸収層中に、色目調整の目的で極微量の各種蛍光増白剤を含有した白色フィルムが提案されている（特許文献３、４）。またエッジライト方式での輝度向上を図るために、光源と反対側のフィルム面に光隠蔽層を設ける方法（特許文献５）や、また、球状粒子とバインダーとの屈折率差を選択することにより、光拡散性を制御し、光拡散シートによる正面輝度の改善する方法が開示されている（特許文献６）。
【特許文献１】特開平８−２６２２０８号公報
【特許文献２】特開２００１−１６６２９５号公報
【特許文献３】特開２００２−９０５１５号公報
【特許文献４】特開２００６−４８０３９号公報
【特許文献５】特開２００２−３３３５１０号公報
【特許文献６】特開２００１−３２４６０８号公報
【発明の開示】
【発明が解決しようとする課題】
【０００４】
しかしながら、反射フィルムの反射特性は白色フィルム内部のボイド構造に依存する部分が多いのであるが、特許文献１のようにボイド構造の工夫によって、反射特性を向上させるのには限界があり、また、特許文献２〜４のように紫外線吸収層を設けたり、その紫外線吸収層中に微量の蛍光増白剤を含有する方法では、吸収した紫外線エネルギーは熱に変換するか、反射フィルムの色目調整に寄与する少量の光量にしか変換されず、また、特許文献５．６のような場合は、冷陰極管から放射される紫外線に対しての効果は小さいため、これらの方法では実質バックライトとしての光エネルギーの利用効率は上がらず、結局、飛躍的な輝度向上するまでには至っていないのが実状である。
【０００５】
本発明は、かかる従来技術の背景に鑑み、液晶バックライトの輝度向上を図り、長時間使用しても反射率の低下が少ない白色反射フィルムおよびそれからなるバックライト用ランプリフレクター、エッジライト型方式のバックライトおよび直下型方式のバックライトを提供せんとするものである。
【課題を解決するための手段】
【０００６】
本発明は、かかる課題を解決するために、次のような構成を採用する。すなわち、本発明の白色反射フィルムは、白色フィルムの少なくとも片面に、樹脂層を少なくとも１層以上積層し、その樹脂層中に、下記化１、化２、化３、化４、及び化５からなる群より選ばれた少なくとも１種の骨格構造を分子内に有する化合物を含有し、前記化合物が波長３００〜４５０ｎｍ間に極大吸収波長を有するとともに波長３５０〜６００ｎｍ間に発光を有し、かつ該樹脂層中の化合物の含有率が樹脂層全体に対して４重量％以上７５重量％以下であることを特徴とするものである。
［ただし、化１、化２、化３、化４、化５に示すＲｎ（ｎ＝１〜１０）は、各種置換基、もしくは、基幹構造やバインダー樹脂等の樹脂層中に含まれる分子との結合を意味する。］
【０００７】
【化１】
0005109755.tif 000002
【０００８】
【化２】
0005109755.tif 000003
【０００９】
【化３】
0005109755.tif 000004
【００１０】
【化４】
0005109755.tif 000005
【００１１】
【化５】
0005109755.tif 000006
【００１２】
かかる白色反射フィルムの好ましい態様は、
（１）  前記化合物が、同一分子内に化１及び化２の構造を有するものであること、
（２）  前記樹脂層中に、紫外線吸収剤および／または光安定化剤を含有することを特徴とするものである。
【００１３】
また、本発明のバックライト用ランプリフレクターおよび直下型方式のバックライトは、かかる白色反射フィルムを、その樹脂層が積層された面を光源側に向けて設けられて構成されていることを特徴とするものである。
【００１４】
また、本発明のエッジライト型方式のバックライトは、前記白色反射フィルムを、その樹脂層が積層された面を導光板側に向けて設けられて構成されていることを特徴とするものである。
【発明の効果】
【００１５】
本発明によれば、白色フィルムの少なくとも片面に特定の樹脂層を設けることで、バックライトに用いた際にバックライトの輝度が向上する白色反射フィルムを提供できる。本発明の白色反射フィルムは液晶ディスプレイ用のエッジライト方式バックライトのリフレクター、およびエッジライト型方式のバックライトの反射板、直下型方式のバックライトの反射板、さらに、各種面光源の反射板として、好適に使用することができる。
【発明を実施するための最良の形態】
【００１６】
本発明は、前記課題、つまり液晶バックライトの輝度向上を図れる白色反射フィルムについて、鋭意検討し、白色フィルムの少なくとも片面に樹脂層を１層以上有し、その樹脂層に含有する化合物について特定の骨格構造を有するものを用いてみたところ、かかる課題を一挙に解決することを究明したものである。
【００１７】
本発明の白色反射フィルムは、白色フィルムの少なくとも片面にある特定の骨格構造を分子内に有する化合物を含有した樹脂層を設けたものである。かかる樹脂層に該化合物を含有させると、バックライトの輝度が向上する理由は明らかではないが、以下のような理由からバックライトの正面方向の輝度が向上しているのではないかと推定している。
【００１８】
すなわち、冷陰極管は一般的に３１０〜３１５ｎｍ付近、３６０〜３７０ｎｍ付近の紫外領域及び４００〜４１０ｎｍ付近の近紫外領域にそれぞれ発光ピークが存在し、またそれより長波長側の可視光領域にも複数の発光ピークがあることで、それぞれの光が混合することにより白色光を再現しているが、特定の骨格構造を分子内に有する化合物を選択することで、冷陰極管から放射される光のうち、輝度にほとんど寄与しない前記紫外領域の光と従来の紫外線吸収剤では吸収し得ない前記近紫外領域の光との両方を吸収し、色目調整効果のある領域とは異なる波長、すなわち輝度に寄与する可視光領域の波長へと選択的に変換し、放出しているためではないかと推定している。
【００１９】
本発明の白色反射フィルムは、白色フィルムの少なくとも片面に、樹脂層を少なくとも１層以上積層し、その樹脂層中に前述の化１、化２、化３、化４、及び化５からなる群より選ばれる少なくとも１種以上の骨格構造を分子内に有する化合物のいずれか１種類以上を含有するものである。
【００２０】
かかる樹脂層を設けないか、特定の骨格構造を分子内に有する化合物を含有しない場合は、その白色反射フィルムをバックライトに組み込んでも、輝度向上効果が得られない。
【００２１】
尚、本発明の白色反射フィルムにおいて定義される樹脂層とは、有機成分及び／又は無機成分を含む高分子化合物からなる層のことであり、その樹脂層の形態は白色フィルム上に薄膜や、フィルム同士の貼り合わせによる複合層などが挙げられるが、特にこれらに限定されるものではない。
【００２２】
本発明にかかる化合物は、その分子内に、前記化１〜化５から選ばれた少なくとも１種の骨格構造を有することが必要である。化１、化２、化３、化４、化５のいずれの骨格構造も有さない場合は、輝度向上効果は得られない。尚、化１、化２、化３、化４、化５の骨格構造はどのような結合態様で含まれていても良く、例えば各種置換基、基幹構造、また、バインダー樹脂等の樹脂層を成す成分と共有結合、イオン結合、配位結合等で含まれていれば良い。そう言った意味では、樹脂層中に含有する際に、それぞれ単体で含まれていても良いが、用途や特性に応じて選択すれば良く、特に限定されるものではない。
【００２３】
本発明にかかる化合物の化１、化２、化３、化４、化５に示すＲｎ（ｎ＝１〜１０）は、各種置換基、もしくは、基幹構造やバインダー樹脂等の樹脂層中に含まれる分子との結合を意味する。基本的に輝度向上効果を発現するための化１、化２、化３、化４、化５で示す骨格構造を有すれば良く、用途や要求する特性を阻害しない範囲で生産性が良好であったり、また、使用する溶剤や共に使用する樹脂及び添加剤との相溶性等の相性が良い置換基もしくは結合状態を任意に選択して使用したり、異なる置換基や結合状態の２種以上を混合したり、また、無置換の単体を使用してもよく、特にこれらに限定されるものではないが、かかる置換基として好ましくは、メチル基・エチル基などの直鎖アルキル基、ｉｓｏ−プロピル基・ｉｓｏ−ブチル基・ｓｅｃ−ブチル・ｔｅｒｔ−ブチル基などの分岐アルキル基、シクロプロピル基・シクロブチル基・シクロペンチル基・シクロヘキシル基などの環状アルキル基、ビニル基・アリル基・ヘキセニル基などのアルケニル基、フェニル基・トリル基・キシリル基・ナフチル基・ビフェニル基などのアリール基、ベンジル基・フェネチル基などのアラルキル基、メトキシ基・エトキシ基などのアルコキシ基、スルホン酸ナトリウム基などのスルホン酸基、アクリル基、メタクリル基、アクリロキシ基、メタクリロキシ基、アリルオキシカルボニル基・ベンジルオキシカルボニル基などのオキシカルボニル基、エポキシ基、イソシアネート基、アミノ基・ジメチルアミノ基・ジエチルアミノ基などの置換・無置換のアミノ基、ヒドロキシル基、カルボキシル基、ハロゲン基、置換・無置換のトリアジン・チオフェンラクトン・オキサゾール・イミダゾールなどの複素環を使用することができる。
【００２４】
本発明にかかる化合物としては、その同一分子内に化１及び化２の両構造を有することがより好ましい。化１及び化２の両骨格構造を有すると、化１、化２、化３、化４、化５から選ばれた１種のみを有する場合に比して、さらに高い輝度向上効果が得られる。かかる両骨格構造を有することによって、輝度向上効果が更に得られる理由は明らかではないが、冷陰極管から放射される紫外線をより効率良く、また、広い波長領域において吸収することができ、発光がより長波長側においても発生し、幅広い波長領域の光を発することができるため、ひいては実質的な光エネルギーの利用効率がより向上したためと推定している。但し、化１及び化２の両骨格構造を有する化合物を選択した場合、樹脂層中に共に混合する添加物やバインダーの種類や、また、特に樹脂層中の含有率によっては黄色化を引き起こしやすいため、液晶ディスプレイ用のバックライトに使用した際にバックライトから発生する光の色調変化が強く起こることがある一方、化１、化２、化３、化４、化５から選ばれた１種のみを有する場合は、化１及び化２の両骨格構造を有する場合よりも輝度向上効果は低いものの色目変化が少ない傾向にあるため、用途や重視する特性によりどちらか一方を選択したり、含有率を変更したり、また、両構造を有するものと１種のみを有するものとを混合するなどして使用することができる。
【００２５】
これら化合物としては、具体的には、例えば、Ｅａｓｔｏｂｒｉｔｅ  ＯＢ−１（Ｅａｓｔｍａｎ  Ｃｈｅｍｉｃａｌ  Ｃｏｍｐａｎｙ製）、Ｋａｙａｌｉｇｈｔシリーズ（日本化薬（株）製）、Ｋａｙａｐｈｏｒシリーズ（日本化薬（株）製）、Ｍｉｋａｗｈｉｔｅシリーズ（日本化薬（株）製）、ＵＶＩＴＥＸ  ＯＢ（チバ・スペシャリティ・ケミカルズ（株）製）、Ｈｏｓｔａｌｕｘシリーズ（クラリアントジャパン（株）製）、Ｓｈｉｇｅｎｏｘシリーズ（ハッコールケミカル（株）製）、Ｈａｋｋｏｌシリーズ（ハッコールケミカル（株）製）、Ｌｕｍｏｇｅｎ（登録商標）  Ｆ  Ｖｉｏｌｅｔ５７０（ＢＡＳＦ社製）、Ｌｕｍｏｇｅｎ（登録商標）  Ｆ  Ｂｌｕｅ６５０（ＢＡＳＦ社製）、Ｌｕｍｏｇｅｎ（登録商標）  ＯＢ  ４３３（ＢＡＳＦ社製）等を使用することができるが、特にこれらに限定されるものではない。
【００２６】
本発明にかかる化合物は、樹脂層中での分散性向上、安定性保持、生産性等の観点から、発明の効果を阻害しない範囲で表面処理をしても良い。
【００２７】
本発明にかかる化合物は、波長３００〜４５０ｎｍ間に極大吸収波長を有することが好ましい。尚、ここでいう極大吸収波長とは、可溶な溶剤に溶解させた化合物の紫外可視分光光度法（ＵＶ−Ｖｉｓ）より求めた吸収スペクトルの極大値における波長のことであり、極大値が複数ある場合はいずれかの極大吸収波長が波長３００〜４５０ｎｍ間に存在すればよい。極大吸収波長が波長３００〜４５０ｎｍ間に存在する場合、たとえ冷陰極管から放射される近紫外領域以下の光の波長と極大吸収波長が必ずしも一致しなくとも、極大吸収波長前後の波長領域において吸収を有するので、充分に可視光領域の光に変換することができる。
【００２８】
極大吸収波長が３００ｎｍより短波長側にある場合は、冷陰極管より放射される近紫外領域以下の短波長光を吸収することができない。また、極大吸収波長が４５０ｎｍより長波長側にある場合は、冷陰極管より放射される近紫外領域以下の短波長光を吸収することができないばかりか、冷陰極管の可視光領域の光までも吸収してしまい、逆に輝度低下やバックライト光の著しい色調変化を引き起こす恐れがある。
【００２９】
本発明にかかる化合物は、波長３５０〜６００ｎｍ間に発光を有することが好ましい。尚、ここでいう発光とは蛍光及び燐光どちらでもよく、吸収した光エネルギーを放出する際に発生する光のことであり、その発光スペクトル全体が波長３５０〜６００ｎｍ間に存在することを意味する。発光が波長３５０〜６００ｎｍ間に存在する場合、一般的な人間の目が知覚できる光の波長領域のうち、その知覚の感度が比較的高く、また、バックライト光の色調変化がそれほど大きくないため、ひいてはバックライトの輝度が向上し、画面の色調変化が少なく、且つ明るく表示することができる。
【００３０】
発光がない場合は、輝度向上効果が得られず、発光波長が３５０ｎｍより短波長領域にも発光がある場合、一般的な人間の目が知覚できる感度が低くなり、発光が存在していてもあたかも明るさが変化していないと認識してしまうばかりか、高濃度で含有したり吸収波長の異なる２種以上の化合物を混合したりする際に、吸収波長の領域と発光波長の領域が重なりやすくなるため、発光した光が再度吸収されてしまい、輝度向上効果が低い場合がある。また、光波長が６００ｎｍより長波長領域にも発光がある場合、バックライト光の著しい色調変化を引き起こす恐れがある。発光波長は好ましくは、３８０〜５５０ｎｍである。
【００３１】
本発明の白色反射フィルムは、バックライトとして使用すると、冷陰極管などのランプから出る光、特に紫外線によって基材の白色フィルムや樹脂層に含有する化合物が劣化する場合があるので（例えば黄変などの光学的劣化、あるいは低分子化する分解劣化など）、基材の白色フィルム上に設ける樹脂層を形成する樹脂中に本発明の効果を阻害しない範囲内で、紫外線吸収剤および／あるいは光安定剤を含有するのが好ましい。尚、紫外線吸収剤は、分子内に化１、化２、化３、化４、化５から選ばれた少なくとも１種以上の骨格構造を有する化合物の紫外領域における吸収帯と重ならない領域での紫外線吸収帯を少しでも有しているものを選択すれば、輝度向上効果発現しつつ、基材の白色フィルムと分子内に化１、化２、化３、化４、化５から選ばれた少なくとも１種の骨格構造を有する化合物の紫外線による劣化を防止する効果との、両効果を付与することが充分に可能である。
【００３２】
本発明にかかる樹脂層としては、特に限定されないが、有機成分を主体とする樹脂が好ましく、例えばポリエステル樹脂、ポリウレタン樹脂、アクリル樹脂、メタクリル樹脂、ポリアミド樹脂、ポリエチレン樹脂、ポリプロピレン樹脂、ポリ塩化ビニル樹脂、ポリ塩化ビニリデン樹脂、ポリスチレン樹脂、ポリ酢酸ビニル樹脂、フッ素系樹脂などが挙げられる。
【００３３】
これらの樹脂は単独で用いてもよく、あるいは２種以上の共重合体もしくは混合物としたものを用いてもよい。中でもポリエステル樹脂、ポリウレタン樹脂、アクリルもしくはメタクリル樹脂が耐熱性、添加物の分散性、生産性、光沢度の点から好ましく使用される。樹脂層の耐光性という点では、樹脂中においても、紫外線吸収剤、光安定化剤が含まれていることがさらに好ましい。
【００３４】
かかる紫外線吸収剤、光安定剤としては、無機系と有機系に大別されるが、含有する形態に関しては特に限定されるものではなく、かかる樹脂層を形成する樹脂と混合する等の方法でも良く、かかる樹脂層よりブリードアウトすることを防ぎたい場合は、例えば該樹脂層を形成する樹脂と共重合する等の方法でも良い。
【００３５】
かかる無機系紫外線吸収剤としては、酸化チタン、酸化亜鉛、酸化セリウム、などが一般的に知られており、中でも酸化亜鉛、酸化チタンおよび酸化セリウムからなる群より選ばれる少なくとも１種類がブリードアウトせず、経済性、耐光性、紫外線吸収性、光触媒活性に優れるという点から好ましく用いられる。かかる紫外線吸収剤は、必要に応じて数種類併用する場合もある。中でも酸化亜鉛が経済性、紫外線吸収性、光触媒活性という点で最も好ましい。かかる酸化亜鉛としては、ＦＩＮＥＸ−２５ＬＰ、ＦＩＮＥＸ−５０ＬＰ（堺化学工業（株）製）などを使用することができる。
【００３６】
また、かかる有機系紫外線吸収剤としては、ベンゾトリアゾール、ベンゾフェノンなどが挙げられる。これらの紫外線吸収剤は、紫外線を吸収するのみであり、紫外線照射により発生する有機ラジカルを捕捉することができないため、このラジカルにより連鎖的に基材の白色フィルムが劣化することがある。
【００３７】
これらのラジカル等を捕捉するために光安定化剤が好適に併用され、かかる光安定化剤としてはヒンダードアミン（ＨＡＬＳ）系化合物が好ましく使用される。
【００３８】
ここで、かかる有機系紫外線吸収剤および／または光安定化剤を固定させる共重合モノマーとしては、アクリル系、スチレン系などのビニル系モノマーが汎用性が高く、経済的にも好ましい。かかる共重合モノマーのなかでも、スチレン系ビニルモノマーは芳香族環を有しているため、黄変しやすいため、耐光性という点では、アクリル系ビニルモノマーとの共重合が最も好ましく使用される。
【００３９】
なお、前記ベンゾトリアゾールに反応性ビニルモノマーが置換されたものとして、２−（２’−ヒドロキシ−５’−メタクリロキシエチルフェニル）−２Ｈ−ベンゾトリアゾール（商品名：ＲＵＶＡ−９３）；大塚化学（株）製）を使用することができ、また、ヒンダードアミン系化合物に反応性ビニルモノマーが置換されたものとして、４−メタクリロイルオキシ−２，２，６，６−テトラメチルピペリジン（「アデカスタブＬＡ−８２」；（株）ＡＤＥＫＡ製）を使用することができる。
【００４０】
本発明においては、かかる有機系紫外線吸収剤としては、ベンゾトリアゾール、ベンゾフェノンなどの有機紫外線吸収剤を含有する樹脂、あるいはベンゾトリアゾール系、ベンゾフェノン系反応性モノマーを共重合した樹脂、さらにはこれらにヒンダードアミン（ＨＡＬＳ）系反応性モノマーなどの光安定剤を含有及び／又は共重合した樹脂を、本発明の効果を阻害しない範囲内で使用することができる。
【００４１】
かかるベンゾトリアゾール系、ベンゾフェノン系反応性モノマーを共重合した樹脂、さらにはこれらにヒンダードアミン（ＨＡＬＳ）系反応性モノマーを共重合した樹脂などを含む有機紫外線吸収樹脂は薄層で紫外線吸収効果が高く、より好ましい。
【００４２】
これらの製造方法等については、特開２００２−９０５１５の〔００１９〕〜〔００３９〕に詳細に開示されている。中でもアクリルモノマーと紫外線吸収剤の共重合物を有効成分として含むハルスハイブリッド（登録商標）（（株）日本触媒製）などを使用することができる。
【００４３】
本発明にかかる樹脂層中における分子内に化１、化２、化３、化４、化５から選ばれた少なくとも１種の骨格構造を有する化合物の含有率は、輝度向上が得られ、また、分子内に化１、化２、化３、化４、化５から選ばれた少なくとも１種の骨格構造を有する化合物の種類、分散性、生産性等にも依存するため、樹脂層全体に対して３重量％以上、特に好ましくは１０重量％以上、最も好ましくは３０重量％以上であるが、輝度向上効果とバックライト光の色度変化とのバランスが良好な含有率を選択すればよい。
【００４４】
該化合物の含有率が３重量％より少ない場合は、輝度向上効果が得られない場合がある。また、上限は特に限定されるものではないが、７５重量％を超えると生産性が劣ったり、バックライト光の色度変化が極端に大きくなる場合があるので、７５重量％以下に制御するものである。
【００４５】
本発明にかかる分子内に化１、化２、化３、化４、化５から選ばれた少なくとも１種の骨格構造を有する化合物を含有する樹脂層の厚みは、化合物の種類や含有率にも依存するため一義的に限定することはできないが、０．０５〜５０μｍ以上であることが好ましく、さらに好ましくは１〜１５μｍ、特に好ましくは１〜５μｍである。
【００４６】
かかる樹脂層の厚みが０．１μｍ未満であると、輝度向上効果が得られなかったり、耐光性が不足する場合がある。逆に厚みが５０μｍを越えると、輝度が低下したりバックライト光の色度変化が極端に大きくなる場合があり、また経済性の面から好ましくない。
【００４７】
尚、ここでいう樹脂層の厚みとは、分子内に化１、化２、化３、化４、化５から選ばれた少なくとも１種の骨格構造を有する化合物を含有する樹脂層の総厚みのことで、１層以上有する場合は、その樹脂層全体の厚み、つまり複数層の樹脂層全体の厚みより求めたものである。
【００４８】
本発明にかかる基材の白色フィルムは、可視光線反射率が高ければ高い方が良く、このためには内部に気泡を含有する白色フィルムが好ましくは使用される。これらの白色フィルムとしては限定されるものではないが、多孔質の未延伸、あるいは二軸延伸ポリプロピレンフィルム、多孔質の未延伸あるいは延伸ポリエチレンテレフタレートフィルムが例として好ましく用いられる。これらの製造方法等については特開平８−２６２２０８の〔００３４〕〜〔００５７〕、特開２００２−９０５１５の〔０００７〕〜〔００１８〕、特開２００２−１３８１５０の〔０００８〕〜〔００３４〕等に詳細に開示されている。中でも特開２００２−９０５１５の中に開示されている多孔質白色二軸延伸ポリエチレンテレフタレートフィルムや、耐熱性と反射率の点からポリエチレンナフタレートとの混合及び／又は共重合した多孔質白色二軸延伸ポリエチレンテレフタレートフィルムが、前述の理由で本発明にかかる白色フィルムとして特に好ましい。
【００４９】
本発明にかかる基材の白色フィルムの構成は、使用する用途や要求する特性により適宜選択すれば良く、特に限定されるものではないが、少なくとも１層以上の構成を有する単層及び／又は２層以上の複合フィルムが好ましく、その少なくとも１層以上に気泡、無機粒子、有機粒子のいずれか１種以上を含有していることが好ましい。
【００５０】
単層構成（＝１層）の例としては、たとえば単層のＡ層のみの基材の白色フィルムであり、前記Ａ層に気泡、無機粒子、有機粒子のいずれか１種以上を含有させた構成のものが挙げられる。また、２層構成の例としては、前記Ａ層にＢ層を積層した、Ａ層／Ｂ層の２層構成の基材の白色フィルムであり、これらＡ、Ｂ層少なくともどちらか１層中に、気泡、無機粒子、有機粒子のいずれか１種以上を含有させた構成のものが挙げられる。さらに、３層構成の例としては、前記同様に、Ａ層／Ｂ層／Ａ層やＡ層／Ｂ層／Ｃ層の３層を積層してなる３層積層構造の基材の白色フィルムであり、各層の内少なくとも１層中に、気泡、無機粒子、有機粒子のいずれか１種以上を含有させた構成のものが挙げられる。３層構成の場合、生産性の観点からＢ層が気泡を含有する層であることが最も好ましい。
【００５１】
かかる基材の白色フィルムに含有する無機微粒子及び／又は有機粒子の数平均粒子径は、０．３〜２．０μｍであるのが好ましい。かかる有機粒子のとして、高融点である架橋高分子成分を主体とする樹脂が好ましく、例えばポリエステル樹脂、ベンゾグアナミンのようなポリアミド系樹脂粒子、ポリウレタン樹脂、アクリル樹脂、メタクリル樹脂、ポリアミド樹脂、ポリエチレン樹脂、ポリプロピレン樹脂、ポリ塩化ビニル樹脂、ポリ塩化ビニリデン樹脂、ポリスチレン樹脂、ポリ酢酸ビニル樹脂、フッ素系樹脂、シリコーン樹脂粒子、及びそれらの中空粒子などが挙げられる。これらの樹脂は単独で用いてもよく、あるいは２種以上の共重合体もしくは混合物としたものを用いてもよい。白色フィルムの耐光性という点では、含有する球状粒子に紫外線吸収剤、光安定化剤が含まれていることが好ましい。また、かかる無機粒子としては、炭酸カルシウム、炭酸マグネシウム、炭酸亜鉛、酸化チタン、酸化亜鉛、酸化セリウム、酸化マグネシウム、硫酸バリウム、硫化亜鉛、リン酸カルシウム、シリカ、アルミナ、マイカ、雲母チタン、タルク、クレー、カオリン、フッ化リチウム、フッ化カルシウム等を用いることができる。
【００５２】
次に、前記基材熱可塑性樹脂フィルムのうち３層構成白色フィルムの製造方法について説明するが、この例に限定されるものではない。
【００５３】
まず、非相溶ポリマーとしてポリメチルペンテンを、低比重化剤としてポリエチレングリコール、ポリブチレンテレフタレートとポリテトラメチレングリコール共重合物を、ポリエチレンテレフタレートに混入する。それを充分混合・乾燥させて２７０〜３００℃の温度に加熱された押出機Ｂに供給する。ＢａＳＯ４、ＣａＣＯ３、ＴｉＯ２などの無機物および／または有機物添加剤を含有するポリエチレンテレフタレートを常法により押出機Ａに供給する。そして、Ｔダイ３層口金内で押出機Ｂのポリマーが内層（Ｂ層）に、押出機Ａのポリマーが両表層（Ａ層）に配置されるようにして、Ａ層／Ｂ層／Ａ層なる構成の３層に積層する。
【００５４】
この溶融積層シートを、ドラム表面温度１０〜６０℃に冷却されたドラム上で静電気力にて密着冷却固化し、未延伸フィルムを得る。該未延伸フィルムを８０〜１２０℃に加熱したロール群に導き、長手方向に２．０〜５．０倍縦延伸し、２０〜５０℃のロール群で冷却する。続いて、この縦延伸したフィルムの両端をクリップで把持しながらテンターに導き９０〜１４０℃に加熱された雰囲気中で長手に垂直な方向に横延伸する。この場合、延伸倍率は、縦、横それぞれ２．５〜４．５倍に延伸するが、その面積倍率（縦延伸倍率×横延伸倍率）は９〜１６倍であることが好ましい。すなわち、この面積倍率が９倍未満であると、得られるフィルムの白さが不良となる。また、面積倍率が１６倍を越えると、延伸時に破れを生じやすくなり、製膜性が不良となる傾向がある。こうして二軸延伸されたフィルムに平面性、寸法安定性を付与するために、テンター内で１５０〜２３０℃の熱固定を行い、均一に徐冷し、さらに、室温まで冷却した後、巻取機で巻き取り、本発明に係る基材熱可塑性樹脂フィルムを得る。
【００５５】
かかる基材熱可塑性樹脂フィルムの例としては、まず、単層構成の白色フィルムとしては、ルミラー（登録商標）Ｅ２０（東レ（株）製）、ＳＹ６４（ＳＫＣ製）などが挙げられ、２層構成の白色フィルムとしては、テトロン（登録商標）フィルムＵＸＺ１（帝人デュポンフィルム（株）製）などが挙げられ、３層構成の白色フィルムとしては、ルミラー（登録商標）Ｅ６０Ｌ、Ｅ６ＳＬ、Ｅ６ＳＲ、Ｅ６ＳＱ、Ｅ６Ｚ（東レ（株）製）、テトロン（登録商標）フィルムＵＸ（帝人デュポンフィルム（株）製）などが挙げられる。
【００５６】
本発明にかかる白色フィルム及び／或いは樹脂層には、本発明の効果を阻害しない範囲内で各種の添加剤を添加することができる。添加剤としては、例えば、有機および／または無機の微粒子、架橋剤、耐熱安定剤、耐酸化安定剤、有機の滑剤、帯電防止剤、核剤、染料、充填剤、分散剤およびカップリング剤などを用いることができる。
【００５７】
本発明の白色反射フィルムは、樹脂層を設けた面から測定した波長４００〜７００ｎｍの波長における平均反射率が８５％以上であることが好ましく、より好ましくは８７％以上、さらに好ましくは９０％以上、最も好ましくは９５％以上であるのがよい。
【００５８】
この平均反射率が８５％未満の場合には、適用する液晶ディスプレイによっては輝度が不足する場合がある。なお、両面に樹脂層を設けている場合には、いずれかの樹脂層から測定した平均反射率が８５％以上であればよい。かかる波長４００〜７００ｎｍの波長における平均反射率を８５％以上にする方法としては、例えば、基材の白色フィルム内もしくは樹脂面の、光を反射する界面の絶対量を増やす方法がある。特に、前述した基材の白色フィルム内のボイド構造をより多く形成したり、ボイド構造を有する部分の厚みをより厚くする等の方法が挙げられる。
【００５９】
本発明において、樹脂層を設ける面は特に限定されるものではなく、Ａ層／Ｂ層の２層構造、Ａ層／Ｂ層／Ａ層もしくはＡ層／Ｂ層／Ｃ層の３層構造である場合、どちら側に設けてもよい。
【００６０】
本発明においては、分子内に化１、化２、化３、化４、化５から選ばれた少なくとも１種の骨格構造を有する化合物を含有する樹脂層を、白色フィルムの少なくとも片面に形成するにあたり、任意の方法で形成することができるが、例えば、分子内に化１、化２、化３、化４、化５から選ばれた少なくとも１種の骨格構造を有する化合物を含有した塗液をグラビアコート、ロールコート、スピンコート、リバースコート、バーコート、スクリーンコート、ブレードコート、エアーナイフコートよびディッピングなどの各種塗布方法を用いて、基材の白色フィルム製造時に塗布（インラインコーティング）したり、結晶配向完了後の白色フィルム上に塗布（オフラインコーティング）するなどで塗布層を設ける方法で形成したり、分子内に化１、化２、化３、化４、化５から選ばれた少なくとも１種の骨格構造を有する化合物を含有したフィルムやシートをラミネートなどにより貼り合わせる方法が挙げられるが、特にこれらに限定されるものではない。
【００６１】
このようにして得られる本発明の白色反射フィルムは、液晶バックライトの輝度向上を図ることでき、さらに好ましい態様によれば、長時間使用しても反射率の低下が少ない。したがって、本発明の白色反射フィルムは液晶ディスプレイ用のエッジライト方式のバックライトのリフレクター、およびエッジライト型方式或いは直下型方式バックライトの反射板好適に使用することができる。その他にも、各種面光源の反射板や、反射特性が要求される太陽電池モジュールの封止フィルムとしても好適に使用することができる。
【実施例】
【００６２】
測定方法および評価方法を以下に示す。
【００６３】
（１）化合物の構造同定
化合物の構造が不明な場合、樹脂層の形態により以下の方法を選択して行う。
【００６４】
（ｉ）塗布層などのフィルムを有しない樹脂層
先ず、サンプルの樹脂層を有機溶剤に浸漬して樹脂層を剥離採取する。その後、樹脂層を浸漬した後の有機溶剤を濾過する。濾物がある場合は、濾物に対する溶解度の高い溶剤を選択し再度溶解する。次いでシリカゲルカラムクロマトグラフィー、ゲル浸透クロマトグラフィー、液体高速クロマトグラフィー、ガスクロマトグラフィー等に代表される一般的なクロマトグラフィーのうち分離可能な方法を選択し、濾液及び再溶解した濾物溶液をそれぞれ単一物質に分離精製する。樹脂層中の他成分と結合して分離が困難な場合はそのまま用いた。その後各物質について適宜濃縮及び希釈を行い、核磁気共鳴分光法（１Ｈ−ＮＭＲ、１３Ｃ−ＮＭＲ）、二次元核磁気共鳴分光法（２Ｄ−ＮＭＲ）、赤外分光光度法（ＩＲ）、質量分析法（Ｍａｓｓ）、元素分析により構造同定を行った。
【００６５】
（ｉｉ）フィルム同士の貼り合わせ等による樹脂層
貼り合わせを伴う場合は、粘着樹脂層と樹脂層フィルムに分けて評価を行う。先ず、樹脂層を形成するフィルムを剥離する。次いで、剥離した基材の白色フィルムと樹脂層を形成するフィルムの双方を有機溶剤に浸漬して、樹脂粘着層を剥離採取した後の有機溶剤を濾過する。濾物がある場合は、濾物に対する溶解度の高い溶剤を選択し、再度溶解する。
【００６６】
次いで、樹脂粘着層を剥離した後の樹脂層を形成するフィルムにおいて、その樹脂を溶解する有機溶剤に浸漬した後の有機溶剤を濾過する。樹脂粘着層と同様に濾物がある場合は、濾物に対する溶解度の高い溶剤を選択し再度溶解する。粘着樹脂層中及び樹脂層を形成するフィルム中の他成分と結合して分離が困難な場合はそのまま用いた。格成分を（ｉ）と同様の方法にて適宜、分離精製と濃縮及び希釈を経て、核磁気共鳴分光法（１Ｈ−ＮＭＲ、１３Ｃ−ＮＭＲ）、二次元核磁気共鳴分光法（２Ｄ−ＮＭＲ）、赤外分光光度法（ＩＲ）、質量分析法（ＭＳ）、元素分析により構造同定を行った。
【００６７】
（２）樹脂層中の化合物の極大吸収波長
（１）と同様のいずれかの方法にて化合物を離精製後、各種可溶な溶剤に溶解させた。次いで、この溶液を石英セル中に入れ、紫外可視分光光度計（ＵＶ−Ｂｉｓ  Ｓｐｅｃｔｒｏｐｈｏｔｏｍｅｔｅｒ、日本分光(株)製  Ｖ−６６０型）を用いて波長２００〜９００ｎｍにおける吸収スペクトルを測定した。濃度は各極大吸収波長が観察でき得る範囲で適宜調節し、極大吸収波長が波長３００〜４５０ｎｍ間にある場合は合格、波長３００ｎｍ未満の短波長側にある場合を不合格１、波長４５０ｎｍより長波長側にある場合を不合格２とした。
【００６８】
（３）樹脂層中の化合物の発光波長
（１）と同様のいずれかの方法にて化合物を離精製後、各種可溶な溶剤に溶解させた。次いで、この溶液を石英セル中に入れ、分光蛍光光度計（日本分光(株)製  ＦＰ−６５００型）を用いて、（２）より求めたいずれかの極大吸収波長を励起波長として照射し、波長２５０〜７５０ｎｍにおける発光スペクトルを測定した。濃度は光路長１ｃｍとしたときの励起波長における吸光度が１となるよう調整し、発光スペクトル全体が波長３５０〜６００ｎｍ間にある場合は合格、発光がない場合もしくは発光スペクトルの一部が波長３５０ｎｍ未満の短波長領域にある場合を不合格Ａ、発光スペクトルの一部が波長６００ｎｍより長波長領域にある場合を不合格Ｂとした。
【００６９】
（４）樹脂層中の化合物の含有率
樹脂層の形態により、以下の方法を選択して行う。
【００７０】
（ｉ）塗布層などのフィルムを有しない樹脂層
先ず、サンプルを３０ｃｍ四方に切断し重量を測定する。次いで、樹脂層を有機溶剤に浸漬して、樹脂層を剥離採取した後のサンプルの重量を測定し、樹脂層剥離前後のサンプル重量の差を算出し、その値を樹脂層樹脂層全体の重量とする。さらに（１）の（ｉ）と同様の方法にて濾液及び再溶解した濾物溶液ごとにそれぞれ単一物質に分離精製する。化合物に該当する分離物を濃縮しその総重量を測定し、その値を樹脂層全体の重量で除した値を求めた。同様の方法にて５箇所の測定を行い、５箇所の平均値を「化合物の含有率」とした。
【００７１】
（ii）フィルム同士の貼り合わせ等による樹脂層
貼り合わせを伴う場合は、粘着樹脂層と樹脂層フィルムに分けて評価を行う。先ず、（１）の（ii）と同様の方法にて、サンプルの樹脂粘着層及び樹脂層を形成するフィルムのどちらか一方もしくは双方に化合物が含有しているかを特定する。
【００７２】
次いで、サンプルを３０ｃｍ四方に切断し重量を測定した後に、樹脂層を形成するフィルムを剥離後、剥離した基材の白色フィルムと樹脂層を形成するフィルムの双方を有機溶剤に浸漬して、基材の白色フィルム、樹脂層を形成するフィルムの各重量をそれぞれ測定する。樹脂層剥離前のサンプル全重量から基材の白色フィルムと樹脂層を形成するフィルムの各重量を引いて樹脂粘着層の重量を求める。さらに、（１）の（ii）と同様の方法にて樹脂粘着層の成分及び樹脂層を形成するフィルムの成分ごとにそれぞれ単一物質に分離精製し、化合物に該当する分離物を濃縮しその総重量を測定する。化合物に該当する分離物を濃縮しその総重量の値を、樹脂層を形成するフィルムの重量と樹脂粘着層の重量の和で除した値を求めた。この際、樹脂層を形成するフィルムもしくは樹脂粘着層のうちどちらかに化合物が含有していない場合は、その重量を０として算出する。同様の方法にて５箇所の測定を行い、５箇所の平均値を「化合物の含有率」とした。
【００７３】
（５）樹脂層の厚み
先ず、（１）のいずれかと同様の方法にて、サンプルの蛍光増白剤が含有している層を特定する。次いで、サンプルを、日本ミクロトーム研究所（株）製ロータリー式ミクロトームを使用し、ナイフ傾斜角度３°にてフィルム平面に垂直な方向に切断する。得られたフィルム断面をトプコン社製走査型電子顕微鏡ＡＢＴ−３２を用いて観察し、基材の白色フィルム上に積層している樹脂層のうち蛍光増白剤が含有する層の総厚みを各片面５箇所測定しその平均値を「樹脂層の厚み」とする。
【００７４】
（６）耐光性（黄色味変化量Δｂ値）
紫外線劣化促進試験機アイスーパーＵＶテスターＳＵＶ−Ｗ１３１（岩崎電気（株）製）を用い、下記条件で強制紫外線照射試験を行った後、ｂ値を求めた。３サンプルについて促進試験を実施し、それぞれ試験前後のｂ値を測定し、その差の平均値を耐光性（黄色味変化量Δｂ値）とした。
「紫外線照射条件」
照度：１００ｍＷ／ｃｍ２  、温度：６０℃、相対湿度：５０％ＲＨ、照射時間：４８時間
耐光性評価結果を下記により判定し、Ａ、Ｂ級であれば合格であり、Ａ級が最も好ましい。
Ａ級：黄色味変化量Δｂ値が５未満  
Ｂ級：黄色味変化量Δｂ値が５以上１５未満  
Ｃ級：黄色味変化量Δｂ値が１５以上。  
【００７５】
（７）平均輝度、色度変化（Δｘ値、Δｙ値）
２１インチ直下型バックライト（冷陰極管使用、波長４５０ｎｍ以下における冷陰極管の極大発光波長：３１３ｎｍ  ３６５ｎｍ  ４０５ｎｍ  ４３６ｎｍ、ランプ管径：３ｍｍΦ、ランプ本数：１２本、ランプ間距離：２５ｍｍ、白色反射フィルムとランプ中心間距離：４．５ｍｍ、拡散版とランプ中心間距離：１３．５ｍｍ）を使用し、下記２モデルでの光学シート構成にて輝度及び色度測定を行った。
モデル１：拡散版ＲＭ８０３（住友化学（株）製、厚み２ｍｍ）／拡散シートＧＭ３（（株）きもと製、厚み１００μｍ）２枚
モデル２：拡散版ＲＭ８０３（住友化学（株）製、厚み２ｍｍ）／拡散シートＧＭ３（（株）きもと製、厚み１００μｍ）／プリズムシートＢＥＦ−II（３Ｍ社製、厚み１３０μｍ）／偏光分離シートＤＢＥＦ（３Ｍ社製、厚み４００μｍ）。
【００７６】
測定は冷陰極線管を６０分間点灯して光源を安定させた後に、色彩輝度計ＢＭ−７ｆａｓｔ（株式会社トプコン製）を用いて輝度（ｃｄ／ｍ２）、色度（ｘ値、ｙ値）を測定した。各値とも３サンプルについて平均値を算出し、これを平均輝度、平均色度（ｘ値、ｙ値）とした。次いで、求めた平均色度と樹脂層を設けない基材の白色フィルムの平均色度との差をとり、これを色度変化（Δｘ値、Δｙ値）とした。
【００７７】
各実施例に使用したバインダー樹脂、化合物を以下に示す。
（１）バインダー樹脂Ａ  ：  アクリル系樹脂（綜研化学（株）製  フォレットＧＳ−１０００  濃度３０％溶液）
（２）バインダー樹脂Ｂ  ：  ベンゾトリアゾール含有アクリル系共重合体樹脂（（株）日本触媒製  ハルスハイブリッド（登録商標）ＵＶ−Ｇ７２０Ｔ  濃度４０％溶液）
（３）化合物Ａ  ：  Ｋａｙａｐｈｏｒ  ＳＮ（日本化薬（株）製、構造式：下記化６（化１構造を含む化合物））
（４）化合物Ｂ  ：  ＵＶＩＴＥＸ  ＯＢ（チバ・スペシャリティ・ケミカルズ（株）製、構造式：下記化７（化２構造を含む化合物））
（５）化合物Ｃ  ：  Ｓｈｉｇｅｎｏｘ  １０２（ハッコールケミカル（株）製、構造式：下記化８（化３構造を含む化合物））
（６）化合物Ｄ  ：  Ｈａｋｋｏｌ  ＰＳＲ（ハッコールケミカル（株）製、構造式：下記化９（化３構造を含む化合物））
（７）化合物Ｅ  ：  １，８−ナフタルイミド（東京化成工業（株）製、構造式：下記化１０（化４構造を含む化合物））
（８）化合物Ｆ  ：  アントラセン（東京化成工業（株）製、構造式：下記化１１（化５構造を含む化合物））
（９）化合物Ｇ  ：  Ｅａｓｔｏｂｒｉｔｅ  ＯＢ−１（Ｅａｓｔｍａｎ  Ｃｈｅｍｉｃａｌ  Ｃｏｍｐａｎｙ製、構造式：下記化１２（化１及び化２構造を含む化合物））
（１０）化合物Ｈ  ：  Ｈｏｓｔａｌｕｘ  ＫＳ（クラリアントジャパン（株）製、構造式：下記化１３（化１及び化２構造を含む化合物））
（１１）化合物Ｉ  ：  ナフタレン（東京化成工業（株）製、構造式：下記化１４（化１〜化５のいずれの構造も含まない化合物））
（１２）化合物Ｊ  ：  キナクリドン（東京化成工業（株）製、構造式：下記化１５（化１〜化５のいずれの構造も含まない化合物））
【００７８】
【化６】
0005109755.tif 000007
【００７９】
【化７】
0005109755.tif 000008
【００８０】
【化８】
0005109755.tif 000009
【００８１】
【化９】
0005109755.tif 000010
【００８２】
【化１０】
0005109755.tif 000011
【００８３】
【化１１】
0005109755.tif 000012
【００８４】
【化１２】
0005109755.tif 000013
【００８５】
【化１３】
0005109755.tif 000014
【００８６】
【化１４】
0005109755.tif 000015
【００８７】
【化１５】
0005109755.tif 000016
【００８８】
（実施例１）
バインダー樹脂Ａ：２０．０ｇ
トルエン：１３．６ｇ
化合物Ａ：０．９ｇ
を攪拌しながら添加して塗液を作った。
【００８９】
基材の白色フィルムとして多孔質の二軸延伸ポリエチレンテレフタレートで構成された３層構成の熱可塑性樹脂フィルム（東レ（株）製  ルミラー（登録商標）Ｅ６ＳＲ、厚み２２５μｍ）を準備した。前記塗布液を、この基材白色フィルムの片面に、メタバー＃１３を使用して塗布し、１２０℃、１分間で加熱乾燥して、乾燥後の厚みが４．０μｍの樹脂層を設けて、本発明の白色反射フィルムを得た。
【００９０】
（実施例２）
バインダー樹脂Ａ：２０．０ｇ
トルエン：２０．８ｇ
化合物Ａ：２．７ｇ
を攪拌しながら添加して塗液を作った。
【００９１】
基材の白色フィルムとして多孔質の二軸延伸ポリエチレンテレフタレートで構成された３層構成の熱可塑性樹脂フィルム（東レ（株）製  ルミラー（登録商標）Ｅ６ＳＲ、厚み２２５μｍ）を準備した。前記塗布液を、この基材白色フィルムの片面に、メタバー＃４４を使用して塗布し、１２０℃、１分間で加熱乾燥して、乾燥後の厚みが１３．０μｍの樹脂層を設けて、本発明の白色反射フィルムを得た。
【００９２】
（実施例３）
使用する化合物を化合物Ｂとしたこと以外は、実施例１と同様に作成し、乾燥後の厚みが３．０μｍの樹脂層を設けて、本発明の白色反射フィルムを得た。
【００９３】
（実施例４）
使用する化合物を化合物Ｃとしたこと以外は、実施例１と同様に作成し、乾燥後の厚みが３．０μｍの樹脂層を設けて、本発明の白色反射フィルムを得た。
【００９４】
（実施例５）
使用する化合物を化合物Ｄとしたこと以外は、実施例１と同様に作成し、乾燥後の厚みが３．０μｍの樹脂層を設けて、本発明の白色反射フィルムを得た。
【００９５】
（実施例６）
使用する化合物を化合物Ｅとしたこと以外は、実施例１と同様に作成し、乾燥後の厚みが３．０μｍの樹脂層を設けて、本発明の白色反射フィルムを得た。
【００９６】
（実施例７）
使用する化合物を化合物Ｆとしたこと以外は、実施例１と同様に作成し、乾燥後の厚みが３．０μｍの樹脂層を設けて、本発明の白色反射フィルムを得た。
【００９７】
（実施例８）
使用する化合物を化合物Ｇとしたこと以外は、実施例１と同様に作成し、乾燥後の厚みが３．０μｍの樹脂層を設けて、本発明の白色反射フィルムを得た。
【００９８】
（実施例９）
使用する化合物を化合物Ｈとしたこと以外は、実施例１と同様に作成し、乾燥後の厚みが３．０μｍの樹脂層を設けて、本発明の白色反射フィルムを得た。
【００９９】
（実施例１０）
使用するバインダー樹脂をバインダー樹脂Ｂとしたこと以外は、実施例８と同様に作成し、乾燥後の厚みが３．０μｍの樹脂層を設けて、本発明の白色反射フィルムを得た。
【０１００】
（実施例１１）
バインダー樹脂Ｂ：１０．０ｇ
トルエン：１１．２ｇ
化合物Ｇ：０．３ｇ
を攪拌しながら添加して塗液を作った。
【０１０１】
基材の白色フィルムとして多孔質の二軸延伸ポリエチレンテレフタレートで構成された３層構成の熱可塑性樹脂フィルム（東レ（株）製  ルミラー（登録商標）Ｅ６ＳＲ、厚み２２５μｍ）を準備した。前記塗布液を、この基材白色フィルムの片面に、メタバー＃２０を使用して塗布し、１２０℃、１分間で加熱乾燥して、乾燥後の厚みが６．０μｍの樹脂層を設けて、本発明の白色反射フィルムを得た。
【０１０２】
（実施例１２）
バインダー樹脂Ｂ：１０．０ｇ
トルエン：１０．６ｇ
化合物Ｇ：０．１７ｇ
を攪拌しながら添加して塗液を作った。
【０１０３】
基材の白色フィルムとして多孔質の二軸延伸ポリエチレンテレフタレートで構成された３層構成の熱可塑性樹脂フィルム（東レ（株）製  ルミラー（登録商標）Ｅ６ＳＲ、厚み２２５μｍ）を準備した。前記塗布液を、この基材白色フィルムの片面に、メタバー＃１３を使用して塗布し、１２０℃、１分間で加熱乾燥して、乾燥後の厚みが４．０μｍの樹脂層を設けて、本発明の白色反射フィルムを得た。
【０１０４】
（参考例１）
バインダー樹脂Ｂ：１２５．０ｇ
トルエン：２６５８．２ｇ
化合物Ｇ：０．１ｇ
を攪拌しながら添加して塗液を作った。
【０１０５】
基材の白色フィルムとして多孔質の二軸延伸ポリエチレンテレフタレートで構成された３層構成の熱可塑性樹脂フィルム（東レ（株）製  ルミラー（登録商標）Ｅ６ＳＲ、厚み２２５μｍ）を準備した。前記塗布液を、この基材白色フィルムの片面に、メタバー＃３を使用して塗布し、１２０℃、１分間で加熱乾燥して、乾燥後の厚みが０．０８μｍの樹脂層を設けて、本発明の白色反射フィルムを得た。
【０１０６】
（参考例２）
バインダー樹脂Ｂ：１０．０ｇ
トルエン：６３．６ｇ
化合物Ｇ：１３．４ｇ
を攪拌しながら添加して塗液を作った。
【０１０７】
基材の白色フィルムとして多孔質の二軸延伸ポリエチレンテレフタレートで構成された３層構成の熱可塑性樹脂フィルム（東レ（株）製  ルミラー（登録商標）Ｅ６ＳＲ、厚み２２５μｍ）を準備した。前記塗布液を、この基材白色フィルムの片面に、メタバー＃８８を使用して塗布し、１２０℃、１分間で加熱乾燥し、再度同じ面に前記塗布液を、メタバー＃８８を使用して塗布し、１２０℃、１分間で加熱乾燥し、乾燥後の総厚みが５２μｍの樹脂層を設けて、本発明の白色反射フィルムを得た。
【０１０８】
（比較例１）
多孔質の二軸延伸ポリエチレンテレフタレートで構成された３層構成の熱可塑性樹脂フィルム（東レ（株）製  ルミラー（登録商標）Ｅ６ＳＲ、厚み２２５μｍ）を、塗布層を設けずに白色反射フィルムとした。
【０１０９】
（比較例２）
バインダー樹脂Ｂ：１０．０ｇ
トルエン：１０．０ｇ
を攪拌しながら添加して塗液を作った。
【０１１０】
基材の白色フィルムとして多孔質の二軸延伸ポリエチレンテレフタレートで構成された３層構成の熱可塑性樹脂フィルム（東レ（株）製  ルミラー（登録商標）Ｅ６ＳＲ、厚み２２５μｍ）を準備した。前記塗布液を、この基材白色フィルムの両面に、メタバー＃１３を使用して塗布し、１２０℃、１分間で加熱乾燥して、乾燥後の厚みが４．０μｍの化合物を含有しない樹脂層を設けて、本発明の白色反射フィルムを得た。
【０１１１】
（比較例３）
バインダー樹脂Ａ：２０．０ｇ
トルエン：１３．６ｇ
化合物Ｉ：０．９ｇ
を攪拌しながら添加して塗液を作った。
【０１１２】
基材の白色フィルムとして多孔質の二軸延伸ポリエチレンテレフタレートで構成された３層構成の熱可塑性樹脂フィルム（東レ（株）製  ルミラー（登録商標）Ｅ６ＳＲ、厚み２２５μｍ）を準備した。前記塗布液を、この基材白色フィルムの片面に、メタバー＃１３を使用して塗布し、１２０℃、１分間で加熱乾燥して、乾燥後の厚みが４．０μｍの樹脂層を設けて、本発明の白色反射フィルムを得た。
【０１１３】
（比較例４）
バインダー樹脂Ａ：２０．０ｇ
トルエン：１３．６ｇ
化合物Ｊ：０．９ｇ
を攪拌しながら添加して塗液を作った。
【０１１４】
基材の白色フィルムとして多孔質の二軸延伸ポリエチレンテレフタレートで構成された３層構成の熱可塑性樹脂フィルム（東レ（株）製  ルミラー（登録商標）Ｅ６ＳＲ、厚み２２５μｍ）を準備した。前記塗布液を、この基材白色フィルムの片面に、メタバー＃１３を使用して塗布し、１２０℃、１分間で加熱乾燥して、乾燥後の厚みが４．０μｍの樹脂層を設けて、本発明の白色反射フィルムを得た。
【０１１５】
【表１】
0005109755.tif 000017
【０１１６】
実施例１〜１２のいずれにおいても、輝度向上効果が見られた。中でも化合物が化１及び化２の構造を有し、且つ、樹脂層中に紫外線吸収剤および／または光安定化剤を含有したものは輝度だけでなく耐光性も付与でき（実施例１０）、化合物の含有率や樹脂層厚みを変えることで輝度向上率や色度変化の調整が可能であった（実施例１１、１２）。
【０１１７】
化合物が化１、化２、化３、化４、化５のいずれかの構造を有する場合（実施例１、３、４、６、７）、輝度向上効果が確認でき、化合物が化１及び化２の構造を有する場合（実施例８〜１２）は、色度変化が大きくなるものの輝度向上効果が特に高かった。樹脂層中の化合物の含有率が高く、且つ、その樹脂層が厚い場合は、それに比例して色度変化が大きくなるものの輝度向上効果はより高いものとなった（実施例２）。化合物が化１、化２、化３、化４、化５のいずれかの構造を有する、または、化１及び化２の構造を有する場合どちらにおいても、置換基が結合していても同様の輝度向上効果が得られた（実施例５、９）。
【０１１８】
樹脂層中の化合物の含有率が低く、その樹脂層の厚みが薄い場合（参考例１）、色度変化がほとんどないものの輝度向上効果や耐光性は低いものとなった。樹脂層中の化合物の含有率が極端に高く、その樹脂層の厚みが極端に厚い場合（参考例２）は、輝度向上効果及び耐光性は非常に良好であったが、色度変化が極端に大きくなってしまった。
【０１１９】
樹脂層を設けない場合（比較例１）、耐光性が不合格であり輝度向上効果も得られなかった。また、樹脂層を設けても化１、化２、化３、化４、化５のいずれかの構造を有する化合物を含有しない場合、輝度向上効果は得られなかった（比較例２）。樹脂層中に化合物を添加しても、化合物の構造中に化１、化２、化３、化４、化５のいずれかの構造も有さない場合、極大吸収波長が極端に短波長領域にあり発光しないものは輝度向上効果が得られず（比較例３）、また、極大吸収波長及び発光領域が極端に長波長領域にある場合は（比較例４）、冷陰極管より発した可視領域の光を吸収してしまい輝度が低下してしまうばかりか、色度変化も極端に大きくなってしまった。
【図面の簡単な説明】
【０１２０】
【図１】本発明の白色反射フィルムの断面模式図の一例である。
【図２】本発明にかかる基材の白色フィルムの断面模式図の一例である。
【符号の説明】
【０１２１】
１：白色反射フィルム
２：３層構成の基材白色フィルム
３：化合物を含有した樹脂層
４：化合物を含有した塗布層
５：化合物を含有した接着層
６：化合物を含有した樹脂フィルム
７：無機粒子及び／又は気泡を含有した層
【図１】
0005109755.tif 000023
【図２】
0005109755.tif 000024